(57)【要約】【課題】本発明は、綿製の太番手の強撚糸を使用することにより、接触冷感効果を発揮する織物地を提供することを目的とする。【解決手段】本発明に係る織物地は、少なくとも綿製の経糸と緯糸とから構成され、前記経糸及び緯糸は、そのいずれか一方又は双方が、綿番手３２番手以上の太番手であり、かつ、撚係数５．２以上の強撚糸である。このように構成することにより、ΔＴ＝２０℃の場合における接触冷温感評価値ｑ−ｍａｘが０．３００Ｗ／ｃｍ2以上の接触冷感効果を発揮する織物地が得られる。【選択図】        なし【特許請求の範囲】
【請求項１】
少なくとも綿製の経糸と緯糸とから構成され、
前記経糸及び緯糸は、そのいずれか一方又は双方が、
綿番手３２番手以上の太番手であり、
撚係数が５．２以上の強撚糸である
ことを特徴とする寝装寝具用織物地。
【請求項２】
目付が１２０ｇ／ｍ2以上である
ことを特徴とする請求項１に記載の寝装寝具用織物地。
【発明の詳細な説明】
【技術分野】
【０００１】
本発明は、寝装寝具に使用される織物地であって、特に接触冷感効果を発揮する寝装寝具用織物地（以下、単に「織物地」という。）に関する。
【背景技術】
【０００２】
従来より、接触冷感効果を発揮させるために、ビニル成分を混合したポリアミドフィラメント糸を使用して接触冷感性を発現させる生地が知られている。また、熱伝導性の高い繊維で構成することにより、接触冷感（清涼感）を発揮する生地が知られている。さらに、単層又は複層で形成されている編物又は織物からなり、裏面は主として仮撚加工が施されたフィラメントであって、仮撚捲縮率が７．０％以上１０．０％以下の親水性化合繊繊維糸で形成された接触冷感と吸汗性とが高く、かつ多量発汗時のべたつきを抑えた快適性に優れた布帛が知られている。
【発明の概要】
【発明が解決しようとする課題】
【０００３】
しかしながら、上記従来の接触冷感効果を有する生地は、構成する繊維そのものに特徴を有するものであり、特殊な素材を使用することを前提とするものである。したがって、材料コストが高価にならざるを得ない。
【０００４】
また、寝装寝具の生地としては、通気性、吸湿性及び速乾性を有する綿製の織物地が古くから使用されているが、綿製の織物地の特性として肌触りの良好な風合いと保温性を有する暖かみが一般に重視される。涼感機能を果たすものとしては、例えば、目付を少なくして通気性を良好にすることにより放熱効果を向上させたものや肌への接触を少なくした縮緬などの綿製の織物地が知られている。しかしながら、織物地自体に接触冷感機能を有する生地は開発されていなかった。
【０００５】
そこで、本発明者は、綿製の太番手の強撚糸を使用することにより、接触冷感効果を発揮する織物地を開発した。
【課題を解決するための手段】
【０００６】
本発明に係る織物地は、少なくとも綿製の経糸と緯糸とから構成され、前記経糸及び緯糸は、そのいずれか一方又は双方が、綿番手３２番手以上の太番手であり、撚係数が５．２以上の強撚糸であることを特徴とするものである。
【０００７】
また、本発明に係る織物地は、上記の構成に加えて、目付が１２０ｇ／ｍ2以上である構成としてもよい。
【０００８】
通常、本発明に係る接触冷感効果を発揮する織物地とは、ΔＴ＝２０℃の場合における接触冷温感評価値ｑ−ｍａｘが、０．３００Ｗ／ｃｍ2以上の織物地である。
【０００９】
なお、撚係数は撚り数を番手の平方根で除した数値である。
【発明の効果】
【００１０】
本発明は、上記の構成としたことにより、ΔＴ＝２０℃の場合における接触冷温感評価値ｑ−ｍａｘが０．３００Ｗ／ｃｍ2以上の接触冷感効果を発揮する織物地が得られた。
【発明を実施するための形態】
【００１１】
以下に、本発明の実施例について説明する。
【００１２】
なお、接触冷温感評価値ｑ−ｍａｘは、カトーテック株式会社製のＫＥＳ−Ｆ７サーモラボII試験機を用いて測定した。また、試験方法はＪＩＳ  Ｌ  １０９６  織物及び編物の生地試験方法による。
【実施例１】
【００１３】
綿１００％、綿番手２１番手、撚係数６．９０の強撚糸を経糸とし、綿１００％、綿番手２１番手、撚係数６．２６の強撚糸を緯糸とし、目付２２７ｇ／ｍ2の平織地を製織した。この織物地の接触冷温感評価値ｑ−ｍａｘを測定すると、０．３５１Ｗ／ｃｍ2の結果が得られた。接触冷温感評価値ｑ−ｍａｘが０．３００Ｗ／ｃｍ2以上であれば、接触冷感効果を発揮する織物地となる。なお、前記の経糸及び緯糸の綿番手は２１番手に限られるものではなく、３２番手以上の太いものであればよい。また、織組織は、平織に限らず、綾織、朱子織、ドビー織その他の織組織が可能である。
【実施例２】
【００１４】
綿１００％、綿番手３２．５番手、撚係数５．２６の強撚糸を経糸とし、綿１００％、綿番手３５．１番手、撚係数５．２８の強撚糸を緯糸とし、目付１３４ｇ／ｍ2の平織地を製織した。この織物地の接触冷温感評価値ｑ−ｍａｘを測定すると、０．３１２Ｗ／ｃｍ2の結果が得られた。接触冷温感評価値ｑ−ｍａｘが０．３００Ｗ／ｃｍ2以上であれば、接触冷感効果を発揮する織物地となる。
【００１５】
以下に、本願発明の織物地の有意差を確認するために以下の比較例について、接触冷温感評価値ｑ−ｍａｘを測定した。
【００１６】
「比較例１」
綿１００％、綿番手６０番手、撚係数４．５１の糸を経糸とし、綿１００％、綿番手４０番双糸、撚係数４．３８の糸を緯糸とし、目付１４２ｇ／ｍ2の平織地を製織した。この織物地の接触冷温感評価値ｑ−ｍａｘを測定すると、０．２７５Ｗ／ｃｍ2の結果となり、０．３００Ｗ／ｃｍ2以下であるため、接触冷感効果を発揮しない織物地であった。
【００１７】
「比較例２」
綿１００％、綿番手２１番手、撚係数４．１２の糸を経糸とし、綿１００％、綿番手２１番手、撚係数４．４３の糸を緯糸とし、目付１５２ｇ／ｍ2の平織地を製織した。この織物地の接触冷温感評価値ｑ−ｍａｘを測定すると、０．２４０Ｗ／ｃｍ2の結果となり、０．３００Ｗ／ｃｍ2以下であるため、接触冷感効果を発揮しない織物地であった。
【００１８】
「比較例３」
綿１００％、綿番手４０番手、撚係数４．７０の糸を経糸とし、綿１００％、綿番手４０番手、撚係数４．１１の糸を緯糸とし、目付１４２ｇ／ｍ2の平織地を製織した。この織物地の接触冷温感評価値ｑ−ｍａｘを測定すると、０．２８８Ｗ／ｃｍ2の結果となり、０．３００Ｗ／ｃｍ2以下であるため、接触冷感効果を発揮しない織物地であった。
【００１９】
「比較例４」
綿５０％ポリエステル５０％、綿番手４５番手、撚係数３．４３の糸を経糸とし、綿５０％ポリエステル５０％、綿番手４５番手、撚係数４．０５の糸を緯糸とし、目付９１ｇ／ｍ2の平織地を製織した。この織物地の接触冷温感評価値ｑ−ｍａｘを測定すると、０．２１９Ｗ／ｃｍ2の結果となり、０．３００Ｗ／ｃｍ2以下であるため、接触冷感効果を発揮しない織物地であった。
【００２０】
「比較例５」
綿１００％、綿番手２０番手、撚係数３．５８の糸を経糸とし、綿１００％、綿番手２０番手、撚係数３．９６の糸を緯糸とし、目付２０３ｇ／ｍ2の平織地を製織した。この織物地の接触冷温感評価値ｑ−ｍａｘを測定すると、０．２９０Ｗ／ｃｍ2の結果となり、０．３００Ｗ／ｃｍ2以下であるため、接触冷感効果を発揮しない織物地であった。
【００２１】
以上の結果を下記表１にまとめる。
【００２２】
【表１】
2016183426.tif 000002
【００２３】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。